(57)【要約】【課題】  充放電容量の低下が少なく、サイクル特性に優れたリチウム二次電池を提供する。【解決手段】  リチウム含有複合酸化物を正極活物質として含む正極２と、予めリチウムがドープされた黒鉛を負極活物質として含む負極３と、非水電解質とを具備してなり、前記負極における放電終止電位が０.５Ｖ（対リチウム）以下に設定されていることを特徴とするリチウム二次電池１を採用する。【選択図】        図１
2005294028.tif 000002
【特許請求の範囲】
【請求項１】
リチウム含有複合酸化物を正極活物質として含む正極と、予めリチウムがドープされた黒鉛を負極活物質として含む負極と、非水電解質とを具備してなり、前記負極における放電終止電位が０.５Ｖ（対リチウム）以下に設定されていることを特徴とするリチウム二次電池。
【請求項２】
前記非水電解質に０．１重量％以上のビニレンカーボネートが添加されていることを特徴とする請求項１に記載のリチウム二次電池。
【請求項３】
前記負極の表面に、金属リチウム箔を配置・接合させることにより、前記黒鉛にリチウムがドープさせたことを特徴とする請求項１に記載のリチウム二次電池。
【請求項４】
前記リチウム含有複合酸化物が、下記の組成式により表されるリチウムマンガン複合酸化物であり、前記金属リチウム箔の重量をＬｉｍとし、前記リチウムマンガン複合酸化物の３Ｖ放電域のサイトを満たすリチウムの重量をＬｉ３Ｖとし、前記負極表面での初回充電時の前記非水電解質の還元反応により消費されるリチウムの重量をＬｉ１ｃとしたとき、前記金属リチウム箔の重量が、Ｌｉｍ≧Ｌｉ３Ｖ＋Ｌｉ１ｃの関係を満たすことを特徴とする請
求項３に記載のリチウム二次電池。
ＬｉＭｎ２−ｘＭｘＯ４
ただし、ＭはＴｉ、Ｖ、Ｃｒ、Ｆｅ、Ｃｏ、Ｎｉ、Ａｌ、Ａｇ、Ｍｇ、Ｌｉのうちの少なくとも１種以上の元素であり、組成比を示すｘは、０≦ｘ≦１．０である。
【請求項５】
前記非水電解質が高誘電率溶媒と低粘度溶媒とリチウム塩との混合物であって、且つ全溶媒に占める高誘電率溶媒の割合が３０〜６体積％としてなることを特徴とする請求項１または請求項２に記載のリチウム二次電池。
【請求項６】
前記非水電解質中のリチウム塩濃度が１モル／リットル未満であることを特徴とする請求項１または請求項５に記載のリチウム二次電池。
【請求項７】
前記高誘電率溶媒がエチレンカーボネート、プロピレンカーボネート、ブチレンカーボネート、γ-ブチロラクトン、γ-バレロラクトン、アセトニトリル、スルホラン、3-メチルスルホラン、ジメチルスルホキシド、Ｎ、Ｎ-ジメチルホルムアミド、Ｎ-メチルオキサゾリジノン、又はＮ、Ｎ-ジメチルアセトアミドのいずれか１種、または２種以上であることを特徴とする請求項５に記載のリチウム二次電池。
【請求項８】
前記低粘度溶媒がジメチルカーボネート（ＤＭＣ）、ジエチルカーボネート（ＤＥＣ）、エチルメチルカーボネート（ＥＭＣ）、ジメトキシメタン、１，２ジメトキシエタン、テトラヒドロフラン、2-メチルテトラヒドロフラン、１，3-ジオキソラン、4-メチル-1，3-ジオキソラン、メチルホルメート、メチルアセテート、メチルプロピネートのいずれか１種、または２種以上であることを特徴とする請求項５に記載のリチウム二次電池。
【請求項９】
前記リチウム塩がＬｉＰＦ６ 、ＬｉＢＦ４ 、ＬｉＳｂＦ６
、ＬｉＡｓＦ６ 、ＬｉＣｌＯ４ 、ＬｉＣＦ３ＳＯ３、ＬｉＣ４Ｆ９ＳＯ３、ＬｉＳｂＦ６、ＬｉＡｌＯ４、ＬｉＡｌＣｌ４、ＬｉＮ（ＣｘＦ２ｘ＋１ＳＯ２）（ＣｙＦ２ｙ＋１ＳＯ２）（ただしｘ、ｙは自然数）、ＬｉＣｌ、ＬｉＩ等のいずれか一種、または二種以上であることを特徴とする請求項５に記載のリチウム二次電池。
【請求項１０】
前記高誘電率溶媒がエチレンカーボネートであり、前記低粘度溶媒がジメチルカーボネート、ジエチルカーボネート、エチルメチルカーボネートのいずれか一種又はこれらの混合物であり、且つリチウム塩がＬｉＰＦ６であることを特徴とする請求項５または請求項６に記載のリチウム二次電池。
【請求項１１】
前記高誘電率溶媒と前記低粘度溶媒との配合比率が体積比で15：85〜７：93としてなることを特徴とする請求項５ないし請求項１０のいずれかに記載のリチウム二次電池。
【請求項１２】
前記ＬｉＰＦ６の濃度が０．１５〜０．６モル／リットルであることを特徴とする請求項１０に記載のリチウム二次電池。
【発明の詳細な説明】
【技術分野】
【０００１】
本発明は、リチウム二次電池に関するものであり、特に、サイクル特性に優れたリチウム二次電池に関するものである。
【背景技術】
【０００２】
エネルギー・環境問題を背景に、電力負荷平準化による電気事業者の発電コストの低減とユーザの夜間電力利用による電気料金低減の両立を可能とする電力貯蔵システムが求められている。リチウム二次電池は、鉛電池など他の電池に比べてエネルギー密度が高く、サイクル寿命も長いことから、電力貯蔵の用途に適した電池といえる。特に、電池の寿命が長いほど夜間電力利用によるコスト低減のメリットが大きくなるため、電池寿命の向上が求められている。
【０００３】
電池寿命を向上させる手段として、電解液にビニレンカーボネートを添加する手段が知られている（例えば下記特許文献１）。ビニレンカーボネートは、負極表面に安定な皮膜を形成させ、電解液の分解反応などの副反応を抑制できると言われている。
【特許文献１】特開２００１-１２６７６３号公報
【発明の開示】
【発明が解決しようとする課題】
【０００４】
ところで、ビニレンカーボネートにより形成された皮膜は、リチウムの吸蔵に伴う負極の体積変化の影響により、皮膜自体が割れたり分解することがある。この場合、割れや分解により消失した皮膜を補うべく、新たな皮膜を形成しようとする。しかし、新たな皮膜が形成されると、リチウムイオンが消費されてしまうため、これにより電池の充放電容量が低下して、電池寿命が短くなるといった問題があった。
【０００５】
本発明は、上記事情に鑑みてなされたものであって、充放電容量の低下が少なく、サイクル特性に優れたリチウム二次電池を提供することを目的とする。
【課題を解決するための手段】
【０００６】
上記の目的を達成するために、本発明は以下の構成を採用した。
本発明のリチウム二次電池は、リチウム含有複合酸化物を正極活物質として含む正極と、予めリチウムがドープされた黒鉛を負極活物質として含む負極と、非水電解質とを具備してなり、前記負極における放電終止電位が０.５Ｖ（対リチウム）以下に設定されていることを特徴とする。
なお、上記放電終止電圧は、リチウムを対極としたときの負極の電位である。
【０００７】
上記の構成によれば、あらかじめ負極活物質にリチウムをドープさせることにより、電池放電末期に負極からリチウムイオンが完全に脱離することを抑制でき，負極活物質の急激な体積変化が防止される。これにより、サイクル特性を向上することができる。
【０００８】
また本発明のリチウム二次電池は、先に記載のリチウム二次電池であり、前記非水電解質に０．１重量％以上のビニレンカーボネートが添加されていることを特徴とする。
【０００９】
上記の構成によれば、負極活物質表面にビニレンカーボネートによる被膜が形成され、この被膜は、負極の体積変化が少ないために割れたり剥がれたりすることがなく、被膜を再生するための余計なリチウムを消費せずに済み、充放電容量の劣化を防止できる。
【００１０】
また本発明のリチウム二次電池は、先に記載のリチウム二次電池であり、前記負極の表面に、金属リチウム箔を配置・接合させることにより、前記黒鉛にリチウムがドープさせたことを特徴とする。
【００１１】
金属リチウム箔として負極に接合されたリチウムは、非水電解質との接触に伴って負極活物質である黒鉛に直ちに拡散し、充放電反応に供される。このようにして、電池の充放電反応に係るリチウム量を増加させることができ、リチウム二次電池のエネルギー密度を高くすることができる。
また上記の構成によれば、負極中の黒鉛に均等にリチウムをドープさせることができる。
【００１２】
また本発明のリチウム二次電池は、先に記載のリチウム二次電池であり、前記リチウム含有複合酸化物が、下記の組成式により表されるリチウムマンガン複合酸化物であり、前記金属リチウム箔の重量をＬｉｍとし、前記リチウムマンガン複合酸化物の３Ｖ放電域のサイトを満たすリチウムの重量をＬｉ３Ｖとし、前記負極表面での初回充電時の前記非水電解質の還元反応により消費されるリチウムの重量をＬｉ１ｃとしたとき、前記金属リチウム箔の重量が、Ｌｉｍ≧Ｌｉ３Ｖ＋Ｌｉ１ｃの関係を満たすことを特徴とする。より具体的には金属リチウム量として負極活物質の黒鉛に対して３重量％以上１０重量％以下とすることが好ましい。
ＬｉＭｎ２-ｘＭｘＯ４
ただし、ＭはＴｉ、Ｖ、Ｃｒ、Ｆｅ、Ｃｏ、Ｎｉ、Ａｌ、Ａｇ、Ｍｇ、Ｌｉのうちの少なくとも１種以上の元素であり、組成比を示すｘは、０≦ｘ≦１．０である。
【００１３】
なお、Ｌｉ３Ｖ及びＬｉ１ｃは、前記の正極合材及び前記の負極合材をそれぞれ作用極とし、リチウムを対極として充放電試験を行い、その試験結果から求めることができる。
【００１４】
また本発明のリチウム二次電池は、先に記載のリチウム二次電池であり、前記非水電解質が高誘電率溶媒と低粘度溶媒とリチウム塩との混合物であって、且つ全溶媒に占める高誘電率溶媒の割合が３０〜６体積％としてなることを特徴とする。この構成により、時間劣化比を低減することができる。
【００１５】
また本発明のリチウム二次電池は、先に記載のリチウム二次電池であり、前記非水電解質中のリチウム塩濃度が１モル／リットル未満であることを特徴とする。この構成により、リチウム二次電池の高温特性を改善することができる。
【００１６】
また本発明のリチウム二次電池は、先に記載のリチウム二次電池であり、前記高誘電率溶媒がエチレンカーボネート、プロピレンカーボネート、ブチレンカーボネート、γ-ブチロラクトン、γ-バレロラクトン、アセトニトリル、スルホラン、3-メチルスルホラン、ジメチルスルホキシド、Ｎ、Ｎ-ジメチルホルムアミド、Ｎ-メチルオキサゾリジノン、又はＮ、Ｎ-ジメチルアセトアミドのいずれか１種、または２種以上であることを特徴とする。
【００１７】
また本発明のリチウム二次電池は、先に記載のリチウム二次電池であり、前記低粘度溶媒がジメチルカーボネート（ＤＭＣ）、ジエチルカーボネート（ＤＥＣ）、エチルメチルカーボネート（ＥＭＣ）、ジメトキシメタン、１，２ジメトキシエタン、テトラヒドロフラン、2-メチルテトラヒドロフラン、１，3-ジオキソラン、4-メチル-1，3-ジオキソラン、メチルホルメート、メチルアセテート、メチルプロピネートのいずれか１種、または２種以上であることを特徴とする。
【００１８】
また本発明のリチウム二次電池は、先に記載のリチウム二次電池であり、前記リチウム塩がＬｉＰＦ６ 、ＬｉＢＦ４
、ＬｉＳｂＦ６ 、ＬｉＡｓＦ６ 、ＬｉＣｌＯ４ 、ＬｉＣＦ３ＳＯ３、ＬｉＣ４Ｆ９ＳＯ３、ＬｉＳｂＦ６、ＬｉＡｌＯ４、ＬｉＡｌＣｌ４、ＬｉＮ（ＣｘＦ２ｘ＋１ＳＯ２）（ＣｙＦ２ｙ＋１ＳＯ２）（ただしｘ、ｙは自然数）、ＬｉＣｌ、ＬｉＩ等のいずれか一種、または二種以上であることを特徴とする。
【００１９】
また本発明のリチウム二次電池は、先に記載のリチウム二次電池であり、前記高誘電率溶媒がエチレンカーボネートであり、前記低粘度溶媒がジメチルカーボネート、ジエチルカーボネート、エチルメチルカーボネートのいずれか一種又はこれらの混合物であり、且つリチウム塩がＬｉＰＦ６であることを特徴とする。
【００２０】
また本発明のリチウム二次電池は、先に記載のリチウム二次電池であり、前記高誘電率溶媒と前記低粘度溶媒との配合比率が体積比で15：85〜７：93としてなることを特徴とする。
【００２１】
また本発明のリチウム二次電池は、先に記載のリチウム二次電池であり、前記ＬｉＰＦ６の濃度が０．１５〜０．６モル／リットルであることを特徴とする。
【発明の効果】
【００２２】
本発明のリチウム二次電池によれば、充放電容量の低下を少なくするとともに、サイクル特性を向上させることができる。
【発明を実施するための最良の形態】
【００２３】
以下、本発明の実施の形態を図面を参照して説明する。
図１に、本実施形態のリチウム二次電池の一例を示す。このリチウム二次電池１は、いわゆる角型と呼ばれるもので、複数の正極電極（正極）２…と、複数の負極電極（負極）３…と、正極電極２と負極電極３との間にそれぞれ配置されたセパレータ４…と、非水電解液（非水電解質）とを主体として構成されてなるものである。
【００２４】
正極電極２…、負極電極３…及びセパレータ４…並びに非水電解液は、ステンレス等からなる電池ケース５に収納されている。そして電池ケース５の上部には封口板６が取り付けられている。この封口板６のほぼ中央には電池の内圧上昇を防止する安全弁９が設けられている。また、セパレータ４には、ポリエチレン、ポリプロピレン等の多孔性高分子材料膜、ガラス繊維、各種高分子繊維からなる不織布等が用いられる。
【００２５】
正極電極２…の一端には正極タブ１２…が形成され、正極タブ１２ａ…の上部には該正極タブ１２ａ…を連結する正極リード１２ｂが取り付けられている。この正極リード１２ｂには、封口板６を貫通する正極端子７が取り付けられている。同様に、負極電極３…の一端には負極タブ１３ａ…が形成され、負極タブ１３ａ…の上部には該負極タブ１３ａ…を連結する負極リード１３ｂが取り付けられている。この負極リード１３ｂには、封口板６を貫通する負極端子８が取り付けられている。上記構成により、正極端子７及び負極端子８から電流を取り出せるようになっている。
【００２６】
図２に示すように、正極電極２は、例えばＡｌ箔等からなる正極集電体（集電体）２ａと、正極集電体２ａ上に成膜された正極電極膜（電極膜）２ｂとから構成されている。正極集電体２ａの一端に前述の正極タブ１２ａが突出して形成されている。正極電極膜２ｂは、リチウム含有複合酸化物からなる正極活物質粉末と導電助材粉末と結着剤とが混合されて膜状に成形されている。
【００２７】
正極活物質粉末としては、リチウムを電気化学的に脱挿入できるリチウム含有複合酸化物が好ましく、例えば、マンガン酸リチウム、コバルト酸リチウム、ニッケル酸リチウム、鉄酸リチウム、酸化バナジウム、バナジン酸リチウム等のいずれか１種，または２種以上を使用できる。また、導電助材粉末としては、例えば、カーボンブラック、アセチレンブラック、黒鉛、炭素繊維等の炭素質材料を用いることができる。更に結着剤としては、例えば、ポリフッ化ビニリデンや、ポリ４フッ化エチレン、ポリイミド、スチレンブタジエンゴム等を用いることができる。
更に正極電極膜２ｂにポリアニリン、ポリピロール、ポリチオフェン、ポリイミダゾール等の導電性高分子材料を添加しても良い。これらの導電性高分子材料は電気化学的に安定であり、しかも電子伝導性に優れているため、正極電極膜２ｂの内部抵抗を低減する効果がある。
尚、正極集電体２ａとしては、金属箔、金属網、エキスパンドメタル等を用いることができ、またこれらの材質はＡｌの他、Ｔｉ、ステンレス等でもよい。
【００２８】
特に、正極活物質粉末として、組成式ＬｉＭｎ２-ｘＭｘＯ４で表されるリチウムマンガン複合酸化物を用いることが好ましい。ここで、元素ＭはＴｉ、Ｖ、Ｃｒ、Ｆｅ、Ｃｏ、Ｎｉ、Ａｌ、Ａｇ、Ｍｇ、Ｌｉのうちの少なくとも１種以上の元素を示し、組成比を示すｘは、０≦ｘ≦１．０である。
ＬｉＭｎ２-ｘＭｘＯ４は、スピネル型のリチウムマンガン複合酸化物と呼ばれるもので、結晶中に３．６〜４．４Ｖ（.vs. Ｌｉ/ Ｌｉ+）の電位範囲でリチウムイオンが挿入・脱離するサイト（以下、４Ｖ放電域のサイトと称する）と、３．６Ｖ（.vs. Ｌｉ/
Ｌｉ+）以下でリチウムイオンが挿入・脱離するサイト（以下、３Ｖ放電域のサイトと称する）とを有している。また、ＬｉＭｎ２-ｘＭｘＯ４に含まれるリチウムは４Ｖ放電域のサイトを満たしており、３Ｖ放電域のサイトは空いた状態になっている。
【００２９】
このＬｉＭｎ２-ｘＭｘＯ４には、元素ＭとしてＴｉ、Ｖ、Ｃｒ、Ｆｅ、Ｃｏ、Ｎｉ、Ａｌ、Ａｇ、Ｍｇ、Ｌｉのうちの少なくとも１種以上の元素が添加されているが、この中でもＣｒ、Ｆｅ、Ｃｏ、Ｎｉ、Ａｌ、Ａｇ、Ｍｇ、Ｌｉのいずれか１種以上を添加されたことが好ましい。これら元素Ｍを添加すると、放電の進行によってＬｉＭｎ２-ｘＭｘＯ４に引き起こされるヤーン・テラー効果による結晶構造の転移を抑制することができ、充放電サイクルの進行に伴う電池の放電容量の低下を抑えることが可能となる。
【００３０】
次に図２に示すように負極電極３は、Ｃｕ箔等からなる負極集電体３ａと、この負極集電体３ａ上に成膜された負極電極膜３ｂとから構成されている。負極集電体３ａの一端に前述の負極タブ１３ａが形成されている。負極電極膜３ｂは、例えば、予めリチウムがドープされた黒鉛からなる負極活物質粉末とポリフッ化ビニリデン等の結着剤とが混合されて形成されている。尚、負極電極膜３ｂにカーボンブラック等の導電助材粉末が添加される場合もある。
【００３１】
黒鉛にリチウムをドープさせるには、図２の波線で示すように、負極電極膜３ｂに金属リチウム箔３ｃを貼り合わせればよい。貼り合わされた金属リチウム箔は、負極電極３が電解液と共に電池ケース５内に封入された後、リチウムイオンとなって黒鉛の層間にドープされ、充放電反応に供される。
金属リチウム箔３ｃは、厚さが５０μｍ以下とすることが好ましい。また、図２に示すように、複数枚の金属リチウム箔３ｃを相互に離間させて負極電極膜３ｂの表面に接合することが、リチウムを均一にドープできる点で好ましい。特に、相互に離間されて均一に分散配置された金属リチウム箔の間隔が、３１ｍｍ以下であることが好ましい。
【００３２】
また、金属リチウム箔の重量をＬｉｍとし、ＬｉＭｎ２-ｘＭｘＯ４の３Ｖ放電域のサイトを満たすリチウムの重量をＬｉ３Ｖとし、リチウム二次電池の初回充電時に負極活物質（黒鉛）にて起きる非水電解質の還元反応で消費されるリチウムの重量をＬｉ１ｃとしたとき、金属リチウム箔の重量が、Ｌｉｍ≧Ｌｉ３Ｖ＋Ｌｉ１ｃを満たすことが好ましい。なお、Ｌｉ３Ｖ及びＬｉ１ｃは、前記の正極電極膜及び前記の負極電極膜をそれぞれ作用極とし、リチウムを対極として充放電試験を行い、その試験結果から求めることができる。特に、金属リチウム箔の重量が、負極活物質（黒鉛）の重量に対して３重量％以上１０重量％以下、より好ましくは４．５重量％以上１０重量％以下とされるとよい。なお、金属リチウム箔は、ＬｉＭｎ２-ｘＭｘＯ４の３Ｖ放電域のサイトを満たすリチウムが消費され、かつ初回充電時に負極活物質（黒鉛）の表面にて起きる非水電解質の還元反応でリチウムが消費された場合であっても、その一部が残存するように添加することが好ましい。
【００３３】
そして図２に示すように、正極電極層２ｂと負極電極層３ｂがセパレータ４を介して対向している。尚、図２においては説明を簡略にするために、各集電体２ａ、３ａの片面に各電極膜２ｂ、３ｂを成膜した形態を示しているが、各電極膜２ｂ、３ｂを各集電体２ａ、３ａの両面に成膜してもよいのはもちろんである。
【００３４】
次に、非水電解質は、高誘電率溶媒と低粘度溶媒とリチウム塩との混合物であって、且つ全溶媒に占める高誘電率溶媒の割合が３０〜６体積％とされ、更に０．１質量％以上のビニレンカーボネートが添加されて構成されている。また、非水電解質中のリチウム塩濃度が１モル／リットル未満とされている。
高誘電率溶媒の割合が３０体積％以下とすると、時間劣化比が低減して高温劣化を防止できる。一方、しかし、高誘電率溶媒の割合が６体積％未満になると、レート特性が低下するので好ましくない。また、リチウム塩濃度が１モル／リットル未満とすることで、高温特性を向上することができる。ただし、リチウム塩が濃度が０．１モル／リットル未満になると、レート特性が低下してしまうので好ましくない。
【００３５】
なお、時間劣化とは、充電状態の電池を一定期間放置した後の電池容量の低下を言う。また時間劣化比とは、標準的な電解液を用いた場合の時間劣化に対する電池劣化の割合をいう。なお、標準的な電解液として、市販電解液（ＥＣ：ＤＭＣ＝１：２の混合溶媒にＬｉＰＦ６を１モル／リットルの濃度で溶解したもの）を用いる。
【００３６】
高誘電率溶媒としては、エチレンカーボネート、プロピレンカーボネート、ブチレンカーボネート、γ-ブチロラクトン、γ-バレロラクトン、アセトニトリル、スルホラン、3-メチルスルホラン、ジメチルスルホキシド、Ｎ、Ｎ-ジメチルホルムアミド、Ｎ-メチルオキサゾリジノン、又はＮ、Ｎ-ジメチルアセトアミドのいずれか１種、または２種以上を用いることが好ましい。
また低粘度溶媒としては、ジメチルカーボネート（ＤＭＣ）、ジエチルカーボネート（ＤＥＣ）、エチルメチルカーボネート（ＥＭＣ）、ジメトキシメタン、１，２ジメトキシエタン、テトラヒドロフラン、2-メチルテトラヒドロフラン、１，3-ジオキソラン、4-メチル-1，3-ジオキソラン、メチルホルメート、メチルアセテート、メチルプロピネートのいずれか１種、または2種以上であることが好ましい。
またリチウム塩としては、ＬｉＰＦ６ 、ＬｉＢＦ４ 、ＬｉＳｂＦ６
、ＬｉＡｓＦ６ 、ＬｉＣｌＯ４ 、ＬｉＣＦ３ＳＯ３、ＬｉＣ４Ｆ９ＳＯ３、ＬｉＳｂＦ６、ＬｉＡｌＯ４、ＬｉＡｌＣｌ４、ＬｉＮ（ＣｘＦ２ｘ＋１ＳＯ２）（ＣｙＦ２ｙ＋１ＳＯ２）（ただしｘ、ｙは自然数）、ＬｉＣｌ、ＬｉＩ等のいずれか一種、または二種以上であることが好ましい。
【００３７】
特に、非水電解質として、高誘電率溶媒がエチレンカーボネートであり、低粘度溶媒がジメチルカーボネート、ジエチルカーボネート、エチルメチルカーボネートのいずれか一種又はこれらの混合物であり、且つリチウム塩がＬｉＰＦ６であり、さらにビニレンカーボネートが添加されたものがより好ましい。ビニレンカーボネートを添加することにより、負極表面に被膜が形成される。この被膜形成により、充電時における非水電解質の分解反応が防止される。
更に、高誘電率溶媒と低粘度溶媒との配合比率が体積比で15：85〜７：93であり、ＬｉＰＦ６の濃度が０．１５〜０．６モル／リットルであることがより好ましい。
【００３８】
そして、本実施形態のリチウム二次電池においては、リチウムを対極としたときの前記負極の電位が０.５Ｖ以下の電位を放電終止電位とすることが好ましい。この構成により、放電末期に負極からリチウムが完全に脱離することがなく、負極活物質の急激な体積変化が防止される。これにより、ビニレンカーボネートの添加により形成された被膜が割れたり剥がれたりするおそれがなく、被膜を再生するための余計なリチウムを消費せずに済み、充放電容量の劣化を防止できる。
【００３９】
また、このリチウム二次電池においては、リチウム含有複合酸化物に含まれるリチウムに加えて、更にあらかじめ黒鉛にリチウムがドープされている。このリチウム二次電池の初回充電時においては、負極活物質（黒鉛）の表面で非水電解質の還元分解反応が起こり、この反応によりリチウム含有複合酸化物から放出されるリチウムイオンの１０〜２０％が負極に固定されてしまい、これにより充放電反応に係るリチウムイオン、すなわちリチウム含有複合酸化物の４Ｖ放電域のサイトを満たすリチウムイオン量が減少する現象が起きる。また、リチウムマンガン複合酸化物ＬｉＭｎ２-ｘＭｘＯ４には、４Ｖ放電域でリチウムが挿入・脱離するサイトと、３Ｖ放電域でリチウムのが挿入・脱離するサイトが存在していて、ＬｉＭｎ２-ｘＭｘＯ４に含まれるリチウムは４Ｖ放電域のサイトに配置されており、３Ｖ放電域のサイトは空いた状態になっている。この様に、正極活物質であるリチウム含有複合酸化物には、リチウムイオンの不在に起因する未活用容量（潜在容量）が相当量存在している。従って、この未活用容量に相当する量のリチウムを予め負極に添加しておくことにより、正極活物質であるリチウム含有複合酸化物の未活用容量を利用することが可能となり、リチウム二次電池のエネルギー密度を高くすることができる。
【実施例】
【００４０】
正極活物質としてマンガン酸リチウム（ＬｉＭｎ２Ｏ４）９０重量％、導電材として黒鉛を５重量％、結着材としてポリフッ化ビニリデン（ＰＶｄＦ）５重量％を、溶剤のＮ-メチルピロリドン（ＮＭＰ）に固形分５０％となるように混合してスラリーとした。これを集電体となるアルミ箔に連続的に塗布しながら８０℃で乾燥して塗膜を形成した。次いで、集電体上の塗膜をローラープレスで膜密度が２．４ｇ／ｃｍ３となるように加圧成形し、正極電極を作製した。次いで、この正極電極を１００Ｐａ以下に減圧しながら１１０℃で９時間加熱乾燥した。
【００４１】
また、負極活物質として黒鉛９０重量％と、結着剤とＰＶｄＦ１０重量％を、溶剤のＮＭＰに固形分５０％となるように混合しスラリーとした。次いで、これを銅箔に連続的に塗布しながら８０℃で乾燥して塗膜を形成した。次いで、銅箔上の塗膜をロールプレスで膜密度が１．４ｇ／ｃｍ３となるように加圧成形し、負極電極を作製した。次いで、この負極電極を１３０℃で、１００Ｐａ以下に減圧しながら７２時間加熱乾燥した。そして、この負極電極に、金属リチウムを貼り合わせた。金属リチウムの量は、負極活物質である黒鉛に対して０重量％以上４０重量％の範囲とした。
【００４２】
次に、正極電極と負極電極の間にセパレータをはさんでリチウムを参照電極とした３電極式電池を製作し、充放電試験を行った。尚、３電極式電池の非水電解液としては、エチレンカーボネート（ＥＣ）とジメチルカーボネート（ＤＭＣ）とエチルメチルカーボネート（ＥＭＣ）をその混合比ＥＣ：ＤＭＣ：ＥＭＣが１：４：５となるように混合し、この混合溶媒にＬｉＰＦ６を０.５（モル／Ｌ）の濃度になるように溶解したものを用いた。さらに、ビニレンカーボネートを０％以上１０％以下の範囲で添加した。
次いで、３電極式電池の充放電を２５℃で実施し、１サイクル目の放電容量を１００％とした場合の１００サイクル後の容量維持率を求めた。結果を表１に示す。
【００４３】
尚、充電は、１／３Ｃの電流を電池電圧が４.１５Ｖに達するまで流し、その後、電流値が設定値の５％以下になる時間まで充電する条件で行った。また放電は、電池の放電終止電圧が３.１Ｖになるまで１／３Ｃで放電する条件とした。
【００４４】
【表１】
2005294028.tif 000003
【００４５】
表１に示すように、試料２から１１は、金属リチウムが添加され、放電終止電位も０．５Ｖ以下であり、優れた容量維持率を示すことがわかる。一方、試料１は放電終止電位が０．５Ｖを越えているため、容量維持率が低下している。また試料１２は金属リチウムが無添加であり、更に放電終止電位が０．５Ｖを越えているため、容量維持率が低下している。試料13はビニレンカーボネートと金属リチウムとがそれぞれ無添加であり、かつ放電終止電位が０．５Ｖを越えているため、容量維持率が低下している。
以上の結果から、金蔵リチウムを添加した場合の放電終止電位は、０.５Ｖ以下が好ましく、更にビニレンカーボネートを添加することがより好ましいことがわかる。
【図面の簡単な説明】
【００４６】
【図１】本発明の実施形態であるリチウム二次電池の構造を示す部分分解斜視図。
【図２】図１のリチウム二次電池に含まれる正極電極、負極電極及びセパレータを示す分解斜視図。
【符号の説明】
【００４７】
１  リチウム二次電池
２  正極電極（正極）
３  負極電極（負極）
４  セパレータ
【図１】
2005294028.tif 000004
【図２】
2005294028.tif 000005